(57)【要約】  本出願は、木材パルプ繊維を含む繊維性モノフィラメントに関する。繊維性モノフィラメントは、少なくとも３０重量％の木質系天然セルロース繊維を含む。
2020502390.tif 000002
【特許請求の範囲】
【請求項１】
直径２０〜４００μｍの繊維性モノフィラメントであって、少なくとも３０重量％の木質系天然セルロース繊維を含み、木質系天然セルロース繊維は再生されないことを特徴とする繊維性モノフィラメント。
【請求項２】
１〜５０重量％の人工セルロース繊維、好ましくは１〜３０重量％の人工セルロース繊維、より好ましくは１〜２０重量％の人工セルロースを含むことを特徴とする、請求項１に記載の繊維性モノフィラメント。
【請求項３】
人工セルロースリヨセル繊維を含む、人工セルロースリヨセル繊維を１〜５０重量％含む、好ましくは人工セルロースリヨセルを１〜３０重量％含む、より好ましくは、人工セルロースリヨセル繊維を１〜２０重量％含むことを特徴とする、請求項１または２に記載の繊維性モノフィラメント。
【請求項４】
繊維くず再生繊維を含む、１〜５０重量％の繊維くず再生繊維を含む、好ましくは３０〜５０重量％の繊維くず再生繊維を含む、より好ましくは４０〜５０重量％の繊維くず再生繊維を含むことを特徴とする、請求項１〜３のいずれか１項に記載の繊維性モノフィラメント。
【請求項５】
繊維くず再生繊維が、ポリプロピレン、ポリアミド、ポリエステル、ポリプロピレン／ポリエステル、および二成分ショートカット繊維の少なくとも１種を任意選択で含む熱接着繊維を含むことを特徴とする、請求項４に記載の繊維性モノフィラメント。
【請求項６】
プレコンシューマ繊維くずからの繊維くず再生繊維を含む、１〜５０重量％の繊維くず再生繊維を、好ましくは３０〜５０重量％のプレコンシューマ繊維くず再生繊維を、さらに好ましくは４０〜５０重量％を繊維くず再生繊維を含み、プレコンシューマ繊維くず再生繊維は、再生綿繊維の前処理方法に従って調製され、再生綿繊維の前処理には、金属除去段階と酸化漂白段階が含まれることを特徴とする、請求項１〜５のいずれか１項に記載の繊維モノフィラメント。
【請求項７】
人工セルロース繊維が、１〜１０ｍｍ、好ましくは２〜１０ｍｍ、より好ましくは４〜６ｍｍの長さを有し、および／または、０．７〜７デシテックス、好ましくは０．９〜１．７デシテックスの糸番手を有することを特徴とする、請求項１〜６のいずれか１項に記載の繊維性モノフィラメント。
【請求項８】
３０〜９９重量％、または５０〜９９重量％、または７０〜９９重量％の木質系天然セルロース繊維を含むことを特徴とする、請求項１〜７のいずれか１項に記載の繊維性モノフィラメント。
【請求項９】
木質系天然セルロース繊維が、機械的および化学的に互いに連結されており、場合により、化学的連結が木質系天然セルロース繊維間の水素結合によって提供されることを特徴とする、請求項１〜８のいずれか１項に記載の繊維性モノフィラメント。
【請求項１０】
木質系天然セルロース繊維が、化学パルプ、熱機械パルプ、機械パルプまたは古紙パルプに由来することを特徴とする、請求項１〜９のいずれか１項に記載の繊維性モノフィラメント。
【請求項１１】
０．０１〜３０重量％の添加剤、または好ましくは０．０５〜２０重量％の添加剤、またはより好ましくは０．１〜１５重量％の添加剤を含むことを特徴とする、請求項１〜１０のいずれか１項に記載の繊維性モノフィラメント。
【請求項１２】
添加剤が、アルギン酸塩、アルギン酸、ペクチン、カラギーナン、カルボキシメチルセルロース、デンプン、ポリアクリルアミド、ナノセルロース、および酢酸ビニルのような樹脂のうちの少なくとも１種を含むことを特徴とする、請求項１１に記載の繊維性モノフィラメント。
【請求項１３】
熱可塑性繊維、場合によっては、ポリプロピレン、ポリアミド、ポリエステル、ポリプロピレン／ポリエステルおよび二成分ショートカット繊維の熱可塑性繊維の内の少なくとも１種の熱可塑性繊維を含む添加剤を含むことを特徴とする、請求項１１または１２に記載の繊維性モノフィラメント。
【請求項１４】
８００〜１７００ｋｇ／ｍ３の密度を有することを特徴とする、請求項１〜１３のいずれか１項に記載の繊維性モノフィラメント。
【請求項１５】
１０００メートル当たり５〜１００グラムの線形質量密度であって、５〜１００テックスである線形質量密度を有する、または好ましくは５〜５０テックスの線形質量密度を有することを特徴とする、請求項１〜１４のいずれか１項に記載の繊維性モノフィラメント。
【請求項１６】
ＡＳＴＭ Ｄ５０３５に従って測定した場合、５〜２５ｃＮ／テックスの靭性を有することを特徴とする、請求項１〜１５のいずれか１項に記載の繊維性モノフィラメント。
【発明の詳細な説明】
【技術分野】
【０００１】
本出願は、木材パルプ繊維を含む繊維性モノフィラメントに関する。
【背景技術】
【０００２】
繊維産業では、いくつかの実質的に異なる種類の糸がある。
【０００３】
最も一般的なものは、綿、ウールもしくは他の天然繊維などの、一定長の撚繊維、またはポリエステル、ナイロンもしくは他の合成ポリマーから作られた合成ステープルファイバーなどの、一定長の撚繊維を含む、細いコードである糸である。。
【０００４】
エンドレスフィラメント束からなるフィラメント糸も一般的である。典型的な例は、シルクのような天然フィラメントまたはポリエステル、ナイロン、ビスコースまたはリヨセルのような人造フィラメントを含む。
【０００５】
さらに別の種類の糸は、紙シートから製造される紙の糸である。紙は、特別な回転ホイールでねじられた、細長いリボン状の細片にカットされる。紙の糸は大きなリールに巻き取られ、糸の所望の最終特性（疎水性、色、摩擦など）に従って後処理される。最後に、糸は、ユーザの小さなボビンに巻き取られる。これは、顕微鏡的スケールでは、紙の糸は、紙と同じ構造を有する、すなわちそれが細い紙のストリップに解かれることができることを意味する。紙の糸が有する特性は、その使用および用途を制限し得る。たとえば、層状または折り畳み構造は、層間の毛細管力によって濡れ性を高める。折り畳まれた構造は多孔質であり、すなわち構造は紙層間に隙間を含み、それは紙の糸の剛性および厚さを増加させる。
【発明の概要】
【０００６】
本願の目的は、複数の用途に適した特性を有する繊維性モノフィラメントを提供することである。強度および厚さなどの特性は、繊維性モノフィラメントの利用可能性に影響を及ぼし得る。
【０００７】
本発明の態様は、木材パルプ繊維を含む繊維性モノフィラメントを含む。それに加えて、またはその代わりに、他の天然セルロース繊維およびそれらと、合成繊維または人工セルロース繊維との混合物を使用することができる。
【０００８】
本発明の一態様に従えば、繊維性モノフィラメントは少なくとも３０重量％の木質系天然セルロース繊維を含む。木質系天然セルロース繊維は再生されない。繊維性モノフィラメントは、３０〜９９重量％、または５０〜９９重量％、または７０〜９９重量％の木質系天然セルロース繊維を含んでもよい。
【０００９】
木質系天然セルロース繊維は、機械的および化学的に互いに連結されていてもよい。化学的連結は、木質系天然セルロース繊維間の水素結合によって提供され得る。
【００１０】
繊維性モノフィラメントは、人工セルロース繊維をさらに含んでもよい。人造セルロース系繊維は、１〜１０ｍｍ、好ましくは２〜１０ｍｍ、より好ましくは４〜６ｍｍの長さ、および／または０．７〜７デシテックス、好ましくは０．９〜１．７デシテックスの糸番手を有することが可能である。
【００１１】
繊維性モノフィラメントは、繊維くず再生繊維をさらに含んでもよい。繊維性モノフィラメントは、添加剤をさらに含んでもよい。繊維性モノフィラメントは、８００〜１７００ｋｇ／ｍ３の密度を有してもよい。繊維性モノフィラメントは、２０〜４００μｍの直径を有してもよい。繊維性モノフィラメントは、１０００メートル当たり５〜１００グラムの線形質量密度、すなわち５〜１００テックス、または好ましくは５〜５０テックスの線形質量密度を有してもよい。繊維性モノフィラメントは、ＡＳＴＭ  Ｄ５０３５に従って測定したとき、５〜２５ｃＮ／テックスの靱性を有してもよい。
【００１２】
以下において、本発明の態様は、添付の図面と共により詳細に説明される。
【図面の簡単な説明】
【００１３】
【図１】一実施形態に従った、２０テックス繊維の糸についての糸の破断力対糸の伸縮性を示す図である。
【図２ａ】一実施形態に従った、動的引張試験実験中の、力対位置の変化を示す図である。
【図２ｂ】一実施形態に従った、動的引張試験実験中の、力対糸の伸びを示す図である。
【図３】繊維性モノフィラメントの透過顕微鏡図を示す（スケールバー５００μｍ）。
【図４】引張試験中の糸の破損後の２０テックスの繊維性モノフィラメントの破損位置の顕微鏡図を示す（スケールバー５００μｍ）。
【図５】部分的に撚られていない紙の糸の例を示す図である（スケールバー５０００μｍ）。
【図６】撚られていない紙の糸の透過顕微鏡図を示す（スケールバー１００μｍ）。
【図７】繊維性モノフィラメントの長手断面図である。
【図８】一実施形態に従った２０テックスの繊維性モノフィラメントの断面図である。
【図９】ロブロリーパインの異なる場所（異なる年輪）から採取した木質繊維の応力-ひずみ曲線の例を示す。
【発明を実施するための形態】
【００１４】
本明細書および特許請求の範囲において、原材料の量に対する百分率値は、特に明記しない限り、重量パーセント（重量％）である。「含む」という言葉は、非限定用語として使用されることがあるが、それはまた、限定用語「からなる」をも含む。以下の参照番号および符号が使用されている。
１  繊維性モノフィラメント
２  セルロース系繊維
３  繊維性モノフィラメントの面
４  セルロース系繊維の端部
５  水素結合
ｘ  長手軸
【００１５】
糸番手、テックスとは、線質量密度、すなわち単位長さ当たりの質量の量（１テックス＝１ｇ／１０００ｍ；および１デシテックス＝１ｄｔｅｘ＝１ｇ／１００００ｍ）を意味する。
【００１６】
用語「繊維性モノフィラメント」（本発明の目的のために、単に「フィラメント」とも呼ばれる）とは、グループ化された連続長の個々の繊維を指す。繊維は、永久モノフィラメント構造を形成するために互いに絡み合っていてもよい。モノフィラメントは開くことも分解することもできない。一緒にグループ化された繊維は、繊維リボンまたはストリップなどの下部構造に、たとえば、機械的切断、研削または化学的分離手段によって分離することはできない。繊維性モノフィラメントの崩壊は、個々の繊維のみをもたらす。繊維性モノフィラメントは、数メートルまたは数キロメートルの連続長を含む。
【００１７】
天然繊維とは、木材のような植物系原料供給源に由来する繊維を指す。天然木質系繊維は、ヘミセルロースとリグニンのマトリックス中のセルロースのフィブリルからなる。セルロースは、いくつかのグルコース単糖単位を有する線形多糖ポリマーである。天然セルロース繊維は、化学的または機械的パルプ化プロセスにおいて、木材原料から分離することができ、パルプはセルロース系繊維材料を含む。
【００１８】
セルロース系繊維は、セルロース、好ましくは木材パルプのような木質系セルロースに由来する有機繊維を指す。セルロースは、β−（１，４）グリコシド結合を介して結合したＤ−グルコース単位の直鎖を含む有機化合物である。セルロース系繊維は、木質系繊維などの植物系繊維を含む。紙パルプはセルロース系繊維の混合物の一例である。天然形態のセルロース系繊維は天然セルロース系繊維を指す。天然セルロース繊維は、セルロースポリマー構造の化学的または物理的修飾を受けていない。
【００１９】
本発明の一態様に従えば、および図３および図４を参照すると、繊維性モノフィラメント１は、繊維２を含み、該繊維２は、繊維要素とも呼ばれ、繊維が永久繊維性モノフィラメントの一部であるように互いに連結されている。この繊維の少なくとも一部は、植物由来のパルプに由来するセルロース系繊維である。さらに、繊維の少なくとも一部は、人工セルロース繊維（たとえば、リヨセル、ビスコースまたはモーダル）でもよい。図７を参照すると、モノフィラメント構造体１のセルロース系繊維２は、水素結合５を介して互いに絡み合っている。これらの水素結合は、たとえば、繊維性モノフィラメント構造体を別の一次セルロース系繊維に戻すように、水または他の水溶液を使用することによって破壊可能である。。
【００２０】
本発明の一態様に従えば、繊維性モノフィラメントは水性懸濁液から作られる。水性懸濁液は、水、セルロース系繊維および少なくとも１つのレオロジー調整剤を含む。水性懸濁液は木質パルプ繊維または綿もしくは亜麻のような他の短い天然セルロース繊維または他の短い人造セルロース繊維、すなわちビスコース、キュプロまたはリヨセルのような再生セルロース繊維を含むことができる。製造中、水性懸濁液は、繊維が流れとうまく整列する（配向する）小さなノズルを通って導かれる（配向に関する後述の説明を参照）。ノズルは、水性懸濁液をねじれ脱水セクションに供給し、続いて繊維性モノフィラメントを得るために乾燥させる。繊維性モノフィラメントは一段階法で製造される。これにより、紙の製造や処理などの追加の手順が不要になる。このようにして製造された繊維性モノフィラメントは連続的であるが、より短い長さに後加工することができる。繊維性モノフィラメントの厚さは、製造速度、水性懸濁液濃度およびノズル形状を適合させることによって少なくとも部分的に達成され得る。
【００２１】
繊維
セルロース系繊維は植物由来の原料に由来する天然繊維である。植物系原料は、セルロースパルプ、精製パルプ、化学パルプ、サーモメカニカルパルプ、機械パルプまたは古紙パルプに由来してもよい。セルロース繊維は、バイオ、化学-、機械-、熱-機械-または化学-熱-機械パルプ化プロセスを使用してセルロース含有材料から単離することができる。
【００２２】
セルロース系繊維は、ナノ構造化セルロースおよびナノサイズの繊維を含むナノセルロースに由来してもよい。ナノセルロースのために広く使用されている同義語がいくつかある。たとえば、ナノフィブリル化セルロース、ミクロフィブリル化セルロース、ナノフィブリル化セルロース、セルロースナノファイバー、ナノスケールフィブリル化セルロース、ミクロフィブリル化セルロース（ＭＦＣ）、またはセルロースミクロフィブリルである。ナノセルロース繊維は、長さ対幅の比である高アスペクト比を有する。ナノセルロース繊維は、２００ナノメートル未満、好ましくは２〜２０ナノメートル、特に好ましくは５〜１２ナノメートルの幅または横方向寸法を有してもよい。ナノセルロース繊維は、たとえば、１〜数マイクロメートルの長さまたは長手方向の寸法を有してもよい。ナノセルロース繊維は、セルロース含有材料、たとえば木材パルプから単離することができる。繊維または繊維束の寸法は、原材料および単離方法によって異なる。ナノセルロース繊維は、高圧、高温および高速衝撃均質化によって木材繊維から単離することができる。均質化プロセスは、繊維の細胞壁を離層または崩壊させるため、およびそれらのサブ構造フィブリルおよびミクロフィブリルを遊離させるために使用される。木質繊維の酵素的および／または機械的前処理も使用することができる。ナノセルロース繊維は、化学的修飾を受けていない天然の形態もある。または、ナノセルロース繊維は、たとえばＮオキシル媒介酸化のように化学的に前変性されていてもよい。
【００２３】
セルロース系繊維は植物由来の天然繊維を含んでもよい。植物由来の繊維は、未使用もしくは再生植物材料またはそれらの組み合わせを含んでもよい。植物由来の繊維は木材または非木材材料に由来してもよい。植物は、針葉樹、広葉樹またはそれらの任意の組み合わせのような木材を含んでもよい。針葉樹は、トウヒ、マツ、モミ、カラマツ、ダグラスモミ、ツガを含んでもよい。広葉樹は、カバノキ、アスペン、ポプラ、アルダー、ユーカリ、アカシアを含んでもよい。あるいはまたはさらに、セルロース系繊維は、綿、大麻、亜麻、サイザル麻、ジュート、ケナフ、竹、泥炭またはココナッツなどの他の植物（非木材）に由来してもよい。非木材セルロース系繊維はまた、農業残渣、草、または他の植物性物質、たとえば藁、葉、樹皮、種子、外皮、花、野菜または果物からのものでもよい。
【００２４】
繊維性モノフィラメントは、少なくとも３０重量％、好ましくは少なくとも５０重量％の天然セルロース繊維を含む。一例では、３０〜９９重量％、好ましくは５０〜９９重量％、最も好ましくは７０〜９９重量％の天然セルロース繊維である。上記のように、天然セルロース繊維は再生されていない。従って、天然セルロース繊維はセルロースポリマー構造の化学的再生または物理的修飾を受けていない。天然セルロース繊維は再生されておらず、主にセルロースＩの結晶構造からなる。セルロースＩは構造ＩαおよびＩβを有してもよい。人造セルロース繊維は再生され、結晶構造は主にセルロースＩ以外である。セルロースＩのセルロースＩＩへの変換（またはセルロースＩＩＩまたはセルロースＩＶのような他の形態）は不可逆的である。したがって、これらの形態は安定であり、そしてセルロースＩに戻すことはできない。
【００２５】
天然セルロース繊維の化学組成、繊維のサイズ、アスペクト比、およびフィラメントの配向は、繊維性モノフィラメントの機械的および物理的特性に影響を与える。たとえば、セルロース系繊維の機械的および物理的特性はそれらの化学組成、主にセルロース、ヘミセルロースおよびリグニンの影響を受ける。一例として、結晶セルロースを含有する繊維を用いて、より高い引張強度およびより高い延性を得ることができる。セルロース繊維の剛性は増加し、それらの可撓性は結晶性領域と非晶質領域の比が増加するにつれて減少する。一次フィブリル角度が減少するにつれて、繊維の引張強度は増加し、伸縮性は減少する。
【００２６】
モノフィラメント構造において、セルロース系繊維のアスペクト比（繊維の直径に対する繊維の長さの比）は、１０〜３００であればよく、好ましくは３０〜１００である。繊維のアスペクト比が高いと、モノフィラメントの可撓性に影響を与える。
【００２７】
本発明の一態様に従えば、繊維性モノフィラメントは、天然形態のセルロース系繊維、すなわち天然セルロース繊維を含む。天然セルロースは、セルロース、またはセルロース繊維の構造秩序度に影響を及ぼし得る。さらに、天然セルロースＩは、繊維性フィラメントの剛性および密度に影響を及ぼし得る。
【００２８】
さらに、繊維性モノフィラメントは、天然植物系繊維、修飾または再生天然繊維または合成繊維などの他の繊維を含んでもよい。繊維性フィラメントの繊維は、ビスコース、モーダル、アセテート、レーヨンのような人工繊維、またはポリエステルもしくはポリアミドのような合成繊維、および繊維くず再生繊維を含んでもよい。
【００２９】
人工セルロース繊維を天然セルロース繊維混合物に添加してもよい。人造セルロース繊維は、それらが天然から単離されるのではなく工業プロセスから得られるので、繊維の長さおよび直径において狭い分布を含むことができる。天然から単離されている天然繊維は、人工セルロース繊維のものと比較して、繊維の長さおよび直径においてかなり広い分布を有し得る。細くて長い人造セルロース系繊維は、繊維性モノフィラメントの引張強度および伸縮性を改善することができる。たとえば、繊維性モノフィラメントは、その特性をさらに改良する人造セルロース繊維からすべて製造されてもよい。
【００３０】
モノフィラメントは、人工セルロースプロセスに由来する人工セルロース繊維を含んでもよい。人造セルロース繊維は再生セルロース繊維である。モノフィラメントは、１〜５０重量％の人造セルロース系繊維、好ましくは１〜３０重量％の人造セルロース繊維、より好ましくは１〜２０重量％の人造セルロース繊維を含んでもよい。そのような方法の１つは、いわゆるリヨセル法であり、そこでは繊維および他の成形品は、水性有機溶媒中のセルロース溶液から得ることができる。より具体的には、ＮＭＭＯ（Ｎ−メチル - モルホリン−Ｎ−オキシド）の水溶液は、２０年以上にわたって商業規模で使用されてきた溶媒である。典型的には、約１３重量％のセルロースを含有する紡糸ドープが関連する製造施設で使用されている。パルプは好ましいセルロース系原料であるが、状況に応じて、コットンリンターなどの他のセルロース系原料も使用することができる。モノフィラメントは、人工のリヨセル繊維を含んでもよい。
【００３１】
繊維性モノフィラメントは、繊維くず再生繊維を含んでもよい。繊維性モノフィラメントは、１〜５０重量％、好ましくは３０〜５０重量％の繊維くず再生繊維、より好ましくは４０〜５０重量％の繊維くず再生繊維を含有することができる。繊維くず再生繊維は、ポリプロピレン、ポリアミド、ポリエステル、ポリプロピレン／ポリエステルおよび二成分ショートカット繊維のような熱可塑性または熱結合性繊維を含んでもよい。二成分とは、ショートカット繊維の内部構造と外部表面との間の異なる材料および／または特性を指す。たとえば、二成分の外表面層は熱接着材料を含んでもよい。繊維くず再生繊維はモノフィラメント構造中に均一に分配されそして後処理工程において熱結合されてもよい。熱接着は、繊維性モノフィラメントの所望の特性、たとえば靭性の増加および洗浄性の向上をもたらし得る。
【００３２】
繊維くず再生繊維は、１つの繊維タイプまたは異なる繊維タイプの混合物のいずれかを含むプレコンシューマまたはポストコンシューマくずから分離することができる。プレコンシューマ（またはポストインダストリアル）くずは、かなりの量のくず材が発生するプロセス、たとえば紡績の廃棄物や既製服製造からの切断片などが生じる繊維製造プロセス中に蓄積される。布地がユーザによって廃棄されると、ポストコンシューマくずが発生する。ほんの少量の繊維くずを対象とする織物再生のための既存の経路には、たとえば、慈善団体へのポストコンシューマ布製品の寄付、またはポストコンシューマくず切断片からの絶縁材料用の拭き取り用布または光沢繊維の製造がある。ＷＯ２０１５／０７７８０７およびＵＳ２０１６／２３７６１９（これらの文書の全内容は参照により本明細書に組み込まれる）は、再生セルロースからの成形体の製造におけるプレコンシューマ繊維くずを再生する方法を記載している。そのようなプレコンシューマ繊維くず再生繊維は、再生綿繊維の前処理方法に従って製造され、このような再生綿繊維の前処理は、金属除去段階と酸化漂白段階とを含む。
【００３３】
したがって、本発明の特定の実施形態では、繊維性モノフィラメントは、１〜５０重量％のプレコンシューマ繊維くず再生繊維、好ましくは３０〜５０重量％のプレコンシューマ繊維くず再生繊維、より好ましくは４０〜５０重量％のプレコンシューマ繊維くず再生繊維を含有し、このようなプレコンシューマ繊維くず再生繊維は、再生綿繊維の前処理方法に従って作られ、該再生綿繊維の前処理工程は、金属除去工程と酸化漂白工程とを含む。
【００３４】
ＷＯ２０１５／０７７８０７によれば、綿繊維はプレコンシューマ綿廃棄物またはポストコンシューマ綿廃棄物から再生利用することができる。それらは綿布から調製されたパルプを含み得る。さらに、再生綿繊維は、それらの使用前に機械的に細断されるか、製粉されるか、または開繊されてもよい。
【００３５】
特に、ＷＯ２０１５／０７７８０７によれば、金属除去段階は酸性洗浄処理および／または錯化剤による処理であることが可能であり、再生綿繊維は、錯化剤の水溶液によって処理することができる。特に、酸性洗浄処理に錯化剤を添加することによって、２つの処理を一工程に組み合わせることができる。さらに、ＷＯ２０１５／０７７８０７によれば、酸化漂白段階は、酸素漂白処理および／または過酸化物漂白処理を含み得る。酸化漂白段階はオゾン漂白処理も含み得る。酸化漂白段階は、上記に従った一連の酸化漂白処理を含み得る。。
【００３６】
衣類の繊維くず物は、綿４３％、ポリエステル、アクリルなどの石油系繊維３６％、およびビスコース、シルクなどの天然系繊維２１％で構成されており、２０１１年発行の「英国における繊維製品の流れと市場開発の機会」によれば５１％のマーケットシェアを有している。家庭用テキスタイルは、同様の構成を示しており、綿３０％および他の繊維、たとえば石油系および天然繊維７０％である。この繊維構成は、モノフィラメント製造用原料として好適である。モノフィラメントは、少なくとも３０重量％のセルロース系繊維くず再生繊維、より好ましくは４０〜５０重量％のセルロース系繊維くず再生繊維を含んでもよい。加えて、モノフィラメントは、ポリエステル、アクリルまたはポリプロピレン繊維またはそれらの混合物を含んでもよく、それは、熱接着を可能にし、そして増加した靭性またはより良好な洗浄性のようなモノフィラメントの所望の特性に影響を及ぼす。
【００３７】
さらに、繊維性モノフィラメントは、結合剤、レオロジー改質剤などのような非繊維添加剤を０．０１〜３０重量％、好ましくは０．０５〜２０重量％、または０．１〜１５重量％含む。
【００３８】
配向
図４は、引張試験中の糸破損後の２０テックスの繊維性モノフィラメントの破損位置の顕微鏡図を示す（スケールバー５００μｍ）。図４では、繊維性モノフィラメント１はセルロース系繊維２を含む。繊維性モノフィラメントの個々のセルロース系繊維は、繊維性フィラメントの長さ（すなわち長手方向軸ｘ）に沿って主に配向されている。繊維は、単一繊維の長手方向寸法が繊維性モノフィラメントの長手方向寸法に本質的に対応するように配向（整列）されている。図６を参照すると、薄い紙片から製造された紙の糸の繊維性要素は、長手方向ＭＤに沿ってそして糸の長手方向ｘに対応してランダムな配向を有する。
【００３９】
繊維性モノフィラメントの初期繊維配向は、ノズル内での製造段階中に達成してもよい。最大長さ以下の出口直径を有するノズルは、繊維の繊維長を秤量し、繊維は、実質的に、ノズルを出る懸濁液の長手方向ｘを向く。繊維配向は、ねじりおよび脱水ユニットにおいてさらに制御されてもよい。繊維性フィラメントの長手方向に沿った繊維配向はフィラメントに強度を与える。
【００４０】
添加剤
繊維性要素に加えて、繊維性モノフィラメントは添加剤を含んでもよい。たとえば、結合剤などの多糖類添加剤、カチオン活性試薬、架橋剤、分散剤、顔料、および／または他の改質剤などがある。繊維性モノフィラメント中の添加剤の総量は、０．０１〜３０重量％とすることが可能であり、０．０５〜２０重量％、好ましくは０．１〜１５重量％とし得る。
【００４１】
添加剤は、アルギン酸塩、アルギン酸、ペクチン、カラギーナンもしくはナノセルロースなどの多糖類添加剤、またはそのような組み合わせを含み得る。繊維性モノフィラメントの製造中、アルギン酸塩などの多糖類添加剤は、ヒドロゲルの形成に影響を及ぼし得る。繊維性モノフィラメントでは、多糖類添加剤は、少なくとも１つの試薬、たとえばカチオン活性剤と反応するように準備することができる。試薬は、塩化カルシウムまたは亜硫酸マグネシウムのような塩を含んでもよい。多糖類添加剤と試薬との間の化学反応は、水性懸濁液の粘度および降伏応力を急速に増加させる。水性懸濁液の粘度が増加すると、繊維性モノフィラメントの強度が増加するという効果がある。加えて、アルギン酸塩のような多糖類添加剤は、繊維性モノフィラメント構造における結合剤として作用し得る。アルギン酸塩は架橋を引き起こす可能性があり、これは繊維性モノフィラメントの繊維の結合に影響を与える可能性がある。アルギン酸塩マトリックスは、繊維の周囲に架橋して繊維を囲むことがある。
【００４２】
添加剤は、架橋剤と試薬との対を含むことができる。架橋剤は、ノズル出口で試薬と反応するように準備することができる。架橋剤と試薬との対の間の架橋反応は水性ヒドロゲルを作り出し、それによって繊維性懸濁液の初期強度に影響を与える。繊維性モノフィラメントは、０〜２５重量％の架橋剤を含んでもよい。架橋剤と架橋剤とが一緒になってヒドロゲルを作り出し、それによって、繊維性懸濁液が、次の製造段階の間その特性を維持することが可能になる。たとえば、ねじれおよび急速脱水は、繊維懸濁液に大きな応力を与え得る。ヒドロゲルはさらに繊維フィラメントの引張強度に影響を及ぼす。
【００４３】
添加剤は分散剤を含んでもよい。分散剤は、アニオン性長鎖ポリマー、ナノセルロース、カルボキシメチルセルロース（ＣＭＣ）、デンプン、アニオン性ポリアクリルアミド（ＡＰＡＭ）またはそれらの組み合わせを含んでもよい。繊維性モノフィラメントは、０〜２０重量％の分散剤を含んでもよい。分散剤は、繊維性モノフィラメントの剪断強度に影響を及ぼし得る。
【００４４】
一実施形態に従えば、繊維性モノフィラメントは、３０〜９９重量％の天然セルロース繊維、さらに０．１〜１５重量％のアルギン酸塩などの結合剤を含む。
【００４５】
一実施形態に従えば、繊維性モノフィラメントは、５０〜９９重量％、または７０〜９９重量％の天然セルロース繊維、さらに０．１〜１５重量％のアルギン酸塩などの結合剤を含む。
【００４６】
別の実施形態に従えば、繊維性モノフィラメントは、５０〜９９重量％、または７０〜９９重量％、好ましくは９０〜９９重量％の天然セルロース繊維、さらに０．１〜１０重量％の、ＣＭＣ（カルボキシメチルセルロース）またはデンプンなどの結合剤を含む。。
【００４７】
結合剤は、水素結合を介する天然セルロース繊維の化学的結合に影響を及ぼし、よって繊維性モノフィラメントの機械的特性を高める効果がある。
【００４８】
構造および特性
個々の繊維、すなわち繊維性モノフィラメントの繊維性要素は一緒に組み立てられて（連結／グループ化され）、繊維の大部分が繊維性モノフィラメントの長手方向寸法ｘに沿って配向されている。
【００４９】
図３を参照すると、繊維性モノフィラメントは、永久的なモノフィラメント型構造１を含む。繊維性モノフィラメントは、変更不能または不可逆的構造を含む。繊維性モノフィラメントの構造は、機械的または化学的手段を使用して、ストリップまたはリボンなどのようなモノリシックサブ構造に変換または分解することはできない。繊維性モノフィラメントは一段階法で製造されるので、元の懸濁液と繊維性モノフィラメントとの間に取替え可能または可逆的であるような下部構造、中間体または中間相は存在しない。繊維性モノフィラメント１の崩壊は、個々のセルロース系繊維２にのみ生じる。図４を参照すると、延伸により切断された繊維性モノフィラメントとフィラメントの切断端部における個々のセルロース系繊維２とが示されている。図４は、引張試験中の糸破損後の２０テックスの繊維性モノフィラメントの破損位置の顕微鏡図を示す（スケールバー５００μｍ）。
【００５０】
繊維性モノフィラメントの形状は製造工程によって制御することができる。繊維性モノフィラメントは円形断面を有してもよい。あるいは、断面は楕円形のように平坦であってもよい。フィラメントの形状は、水性懸濁液の供給中または繊維性モノフィラメントの乾燥工程中などの製造工程中に制御することができる。２０テックス繊維性モノフィラメントに関する実施例に係る繊維性モノフィラメントの断面形状を図８に示す。
【００５１】
繊維性モノフィラメント構造は、フィラメントの形状にもかかわらず、図３に示すように、均一で閉じた表面テクスチャ３を有することを特徴とする。繊維性モノフィラメントの繊維性要素は、（たとえば水素結合を介して）機械的にも化学的にも、互いに連結されている。図５は、撚られていない、または部分的に撚られていない紙の糸（スケールバー５０００μｍ）の例を示す。図５において、紙の薄いストリップから製造された紙の糸は折り畳まれた構造を有し、それは撚りを解かれることができる。折り畳み様構造は、紙の糸に非常に多孔質の表面をもたらすことになる。
【００５２】
さらに、モノフィラメントの繊維性要素２の長手方向寸法は、外面においてもフィラメントの長手方向軸ｘと実質的に平行に整列しており、よって緊密で閉じた表面構造３を形成している。換言すれば、損傷のないモノフィラメントの表面は、モノフィラメントの外周面から突出しているセルロース系繊維４の切断端部は含まない。緊密な表面構造は、表面密度の増加および繊維性モノモノフィラメントの毛管引力の低減に効果を有する。緊密な表面構造は、モノフィラメントの内部への小さい粒子の接近の防止に効果を有し得る。撚られていない紙の糸の顕微鏡図を示す図６を参照すると、長手軸ＭＤにおけるランダムな繊維配向が観察される。また、外周面から突出しているセルロース系繊維４の端部も観察され、ゆるく開放された表面構造を形成している。そのような表面構造は毛管力を高め、さらに異物の小粒子の蓄積を増大させる可能性がある。
【００５３】
少なくともいくつかの／すべての実施形態に従った繊維性モノフィラメントは、８００〜１７００ｋｇ／ｍ３の密度を有することができる。少なくともいくつかの／すべての実施形態に従った繊維性モノフィラメントは、１０００〜１５００ｋｇ／ｍ３の密度を有することができる。一例として、７０〜９０重量％の天然セルロース繊維を含む繊維性モノフィラメントは、１３００ｋｇ／ｍ３の密度を示し得る。
【００５４】
繊維性モノフィラメントの繊維は、繊維性モノフィラメントの長手方向に実質的にに配列されていればよい。加えて、または代わりに、繊維は不規則な配置を有していてもよい。たとえば、繊維は長手方向軸の周りにねじれていてもよい。全ての場合において、繊維性モノフィラメントの構造は変更不可（／不可逆）である。したがって、モノフィラメント構造を開く／解体する、ことはできず、または繊維性モノフィラメントの繊維を解撚することはできない。繊維性モノフィラメントは、２０〜４００μｍの直径を有してもよい。繊維性モノフィラメントは、好ましくは５〜１００テックス、すなわち１０００メートル当たり５〜１００グラムの線形質量密度を有してもよく、特に好ましくは繊維性モノフィラメントは５〜５０テックスの線形質量密度を有してもよい。
【００５５】
図１は、一実施形態に従った２０テックス繊維の糸についての糸の伸びの関数における糸の破断力を示す。繊維性モノフィラメントの破断力は、図１の実施形態では、０．０６〜０．２３ｋｇＦ（０．６〜２．３Ｎ）まで変化する。５〜２０テックスの線質量密度を有する繊維性モノフィラメントは、１１〜１５ｃＮ／テックスの靭性を有する。２０〜５０テックスの線質量密度を有する繊維性モノフィラメントは、１１〜５ｃＮ／テックスの靱性を有する。破断力は、規格ＡＳＴＭ  Ｄ５０３５に従って決定される。
【００５６】
繊維性モノフィラメントの破断点伸びは、２〜６％でよい。繊維性モノフィラメントの繊維は破断点伸びに影響を与える。たとえば、熱接着繊維は、モノフィラメントの破断点伸び値を高める効果がある。繊維性モノフィラメント構造およびその機械的および触覚的特性は、繊維性モノフィラメントの製造中にパルプ濃度および水性懸濁液の加工パラメータを変えることによって徐々に変えることができる。
【００５７】
繊維系原料は、モノフィラメント特性に影響を及ぼし得る。モノフィラメントは、植物系原料供給源に由来する０〜９９重量％のセルロース系繊維を含んでもよい。繊維性モノフィラメントは、木材パルプ由来のセルロース系繊維を少なくとも３０％、または少なくとも５０％含んでいてもよい。繊維性モノフィラメントは、ガラス繊維、ポリマー繊維、金属繊維などの合成材料、および／またはウール繊維もしくはシルク繊維などの天然繊維から生じる未使用または再生繊維を任意選択で含んでもよい。繊維性フィラメントは、綿、亜麻、大麻、人造セルロース系繊維および／または繊維くず物から製造されたパルプを任意に含んでもよい。
【００５８】
「２〜３ｍｍ」の平均繊維長を有する繊維（短繊維を表す）と「５〜１０ｍｍ」の平均繊維長を有する繊維（長繊維を表す）との組み合わせを使用して、繊維性フィラメントの強度および伸縮性に対してプラスの効果をもたらすことが可能である。
【００５９】
「１〜２ｍｍ」の平均繊維長を有する繊維（短繊維を表す）と「２〜４ｍｍ」の平均繊維長を有する繊維（長繊維を表す）との組み合わせを使用して、フィラメントの均一性に好ましい影響を与えることができる。
【００６０】
図９は、ロブロリーパインの異なる場所（年輪）から採取した木質繊維の応力−ひずみ曲線の例を示す。由来および異なる繊維源は、繊維特性および繊維性モノモノフィラメントの特性を変える可能性がある。繊維は、たとえば、異なる、アスペクト比、直径、曲げ剛性、破断強度など有してもよい。たとえば、春に成長する繊維（早材を表す）と、夏の終わりに成長する繊維（後材を表す）は、密度、強度、伸縮が異なる。また若い木質繊維と古い木質繊維は、異なる機械的特性を有する。図９に示すように、若いマツ木繊維は、８％までの平均伸びを有し、または、２５％までの平均伸びを有するものもあり、および４００ＭＰａの平均最大引張応力を有し得る一方、古いマツ木繊維は、４％の平均伸び、および１２００ＭＰａの最大引張応力を有し得る（Mechanical properties of individual southern pine fibers. Part III: Global relationships between fiber properties and fiber location within an individual tree. Groom et. Al. Wood and fiber science. 2002, 34(2), pp. 238-250）。
【００６１】
繊維性モノモノフィラメントのセルロース系繊維の長さは、繊維性モノモノフィラメントの強度特性に影響を及ぼし得る。長いセルロース系繊維（たとえば、北部の軟木）は、良好な強度特性を有する細い繊維性モノモノフィラメントを提供することを可能にする。繊維性モノモノフィラメントは、０．１ｍｍ未満の厚みを有してもよい。たとえば、松は長繊維の原料として、そしてユーカリは短繊維の原料として利用することができる。マツに由来するバージン繊維は、２〜３ｍｍの平均長さの繊維を有し得る。繊維の平均長さ秤量繊維長（L&W Fiber Testerを使用して測定される）は、少なくとも９０％の繊維が平均長さの範囲内にある長さ秤量繊維長を指す。
【００６２】
一例では、架橋剤−試薬対は、繊維性モノフィラメントの特性に影響を及ぼし得る。たとえば、異なる試薬は、強度および伸張性においては異なるが他の特性においても異なる可能性があり、したがって繊維性モノフィラメントの機械的および物理的特性にさらに影響を及ぼす。
【００６３】
一例では、精製レベル（繊維のフィブリル化）は、繊維性モノフィラメントの特性に影響を及ぼし得る。繊維の機械的フィブリル化は繊維の表面積を増大させ、従って他の繊維とのより多くの結合を生じさせる。これは繊維性モノフィラメントの機械的特性を変える。
【００６４】
図２ａは、動的引張試験実験中の位置変化の関数で測定された力を示している。図２ｂは動的引張試験実験中の糸の伸びの関数で測定された力を示している。試験では、１本の繊維性モノフィラメントを顎間で周期的に異なる長さに引き伸ばし、そして元の長さに戻した。顎間の距離と力は、実験中に測定される。結果は、繊維性モノフィラメントが繰り返しの伸張に耐えることができることを示している。図２ａおよび図２ｂは、繊維糸が弾性であることも示している。伸縮力が減少すると、フィラメント長も減少する。
【００６５】
繊維性モノフィラメントの色は、繊維性モノフィラメントの個々の繊維を染色するか、または繊維性モノフィラメント自体を染色することによって変えることができる。これは、当業者に周知の染色方法、たとえば製紙プロセスから周知の染色方法を用いて行うことができる。これらの染色方法では、得られるフィラメントは断面全体にわたって均一な色を有する。この場合、機械的応力がかかっても（洗濯、こすりなど）、糸が変色することはない。繊維性モノフィラメントは、織物染料を使用して染色することもできる。たとえば、一般的な綿およびセルロース系染料を利用することができる。水性懸濁液中の個々の繊維は、繊維性モノフィラメントの製造前に染色を施されてもよい。これは、必要な量の染料、染料浸透、染料の磨耗、色調、および色調の質と安定性とにプラスの影響を及ぼし得る。
【００６６】
本発明の少なくともいくつかまたは全ての態様に従った繊維性モノフィラメントは、繊維性モノフィラメントの可変特性のために、繊維性モノフィラメントを複数の用途に使用することを可能にする。繊維性モノフィラメントの特性は用途に応じて選択すればよい。繊維性モノフィラメントの用途および所望の特性は、繊維性モノフィラメントの最終用途、繊維性モノフィラメントからなる材料、繊維性モノフィラメントを含む材料、および／または繊維性モノフィラメントを含む材料の用途に従って選択することができる。マルチフィラメントタイプの繊維構造を形成するために、いくつかの繊維性モノフィラメントタイプの糸を撚ることも可能である。
【００６７】
繊維性モノフィラメントの特性は、利用および用途に応じた所望の厚さおよび強度を有することが可能である。たとえば、柔らかさ、可撓性、持続性、耐摩耗性、形状安定性、弾力性／非弾力性および／または他の材料もしくは糸との組み合わせ性のような特性は、繊維性モノフィラメントの利用可能性に影響を及ぼし得る。
【００６８】
本発明の少なくともいくつかの態様に従った繊維性モノフィラメントは、必要面積を小さくする効果を有する。パルプ系繊維の使用は、木材、パルプおよび廃パルプ材料の利用および再生を可能にする。
【００６９】
少なくともいくつかの実施形態に従った繊維性モノフィラメントは、衣料産業に持続可能かつ生態学的な手段を提供する。いくつかの用途では、繊維性モノフィラメントは、たとえば繊維性綿にとって代わることを可能にする。大規模綿花栽培には大量の水資源が必要である。綿栽培はすでに水と食料の両方が不足している地域で広く行われている。綿花栽培は、食料生産のために利用可能な農業地域を減らし、水の消費量を増加させ、そして食料と水の供給問題を悪化させる。綿の使用は、持続可能性がなく、繊維源の交換が必要とされている。以前に提示された、紙の糸の特性および製造方法は、綿の代替を可能にしなかった。
【００７０】
本発明の少なくともいくつか、またはすべての態様に従った繊維性モノフィラメントは、生分解性の効果を有する。天然系繊維の使用は、繊維性モノフィラメントならびにそのようなものでできた材料および製品の、再生、再利用および再使用を可能にする。
【００７１】
前述の説明は、本発明の態様の例示として提示されている。特許請求の範囲に定義されている本発明の範囲から逸脱することなく、部分または詳細の置き換え、変更、組み合わせ、または省略をすることができる。
【図１】
2020502390.tif 000003
【図２ａ】
2020502390.tif 000004
【図２ｂ】
2020502390.tif 000005
【図３】
2020502390.tif 000006
【図４】
2020502390.tif 000007
【図５】
2020502390.tif 000008
【図６】
2020502390.tif 000009
【図７】
2020502390.tif 000010
【図８】
2020502390.tif 000011
【図９】
2020502390.tif 000012
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
直径２０〜４００μｍの繊維性モノフィラメントであって、少なくとも３０重量％の植物系天然セルロース繊維を含み、植物系天然セルロース繊維は再生されないことを特徴とする繊維性モノフィラメント。
【請求項２】
１〜５０重量％の人工セルロース繊維、好ましくは１〜３０重量％の人工セルロース繊維、より好ましくは１〜２０重量％の人工セルロースを含むことを特徴とする、請求項１に記載の繊維性モノフィラメント。
【請求項３】
人工セルロースリヨセル繊維を含む、人工セルロースリヨセル繊維を１〜５０重量％含む、好ましくは人工セルロースリヨセルを１〜３０重量％含む、より好ましくは、人工セルロースリヨセル繊維を１〜２０重量％含むことを特徴とする、請求項１または２に記載の繊維性モノフィラメント。
【請求項４】
繊維くず再生繊維を含む、１〜５０重量％の繊維くず再生繊維を含む、好ましくは３０〜５０重量％の繊維くず再生繊維を含む、より好ましくは４０〜５０重量％の繊維くず再生繊維を含むことを特徴とする、請求項１〜３のいずれか１項に記載の繊維性モノフィラメント。
【請求項５】
繊維くず再生繊維が、ポリプロピレン、ポリアミド、ポリエステル、ポリプロピレン／ポリエステル、および二成分ショートカット繊維の少なくとも１種を任意選択で含む熱接着繊維を含むことを特徴とする、請求項４に記載の繊維性モノフィラメント。
【請求項６】
プレコンシューマ繊維くずからの繊維くず再生繊維を含む、１〜５０重量％の繊維くず再生繊維を、好ましくは３０〜５０重量％のプレコンシューマ繊維くず再生繊維を、さらに好ましくは４０〜５０重量％を繊維くず再生繊維を含み、プレコンシューマ繊維くず再生繊維は、再生綿繊維の前処理方法に従って調製され、再生綿繊維の前処理には、金属除去段階と酸化漂白段階が含まれることを特徴とする、請求項１〜５のいずれか１項に記載の繊維モノフィラメント。
【請求項７】
人工セルロース繊維が、１〜１０ｍｍ、好ましくは２〜１０ｍｍ、より好ましくは４〜６ｍｍの長さを有し、および／または、０．７〜７デシテックス、好ましくは０．９〜１．７デシテックスの糸番手を有することを特徴とする、請求項１〜６のいずれか１項に記載の繊維性モノフィラメント。
【請求項８】
３０〜９９重量％、または５０〜９９重量％、または７０〜９９重量％の植物系天然セルロース繊維を含むことを特徴とする、請求項１〜７のいずれか１項に記載の繊維性モノフィラメント。
【請求項９】
植物系天然セルロース繊維が、機械的および化学的に互いに連結されており、場合により、化学的連結が植物系天然セルロース繊維間の水素結合によって提供されることを特徴とする、請求項１〜８のいずれか１項に記載の繊維性モノフィラメント。
【請求項１０】
植物系天然セルロース繊維が、化学パルプ、熱機械パルプ、機械パルプまたは古紙パルプに由来することを特徴とする、請求項１〜９のいずれか１項に記載の繊維性モノフィラメント。
【請求項１１】
０．０１〜３０重量％の添加剤、または好ましくは０．０５〜２０重量％の添加剤、またはより好ましくは０．１〜１５重量％の添加剤を含むことを特徴とする、請求項１〜１０のいずれか１項に記載の繊維性モノフィラメント。
【請求項１２】
添加剤が、アルギン酸塩、アルギン酸、ペクチン、カラギーナン、カルボキシメチルセルロース、デンプン、ポリアクリルアミド、ナノセルロース、および酢酸ビニルのような樹脂のうちの少なくとも１種を含むことを特徴とする、請求項１１に記載の繊維性モノフィラメント。
【請求項１３】
熱可塑性繊維、場合によっては、ポリプロピレン、ポリアミド、ポリエステル、ポリプロピレン／ポリエステルおよび二成分ショートカット繊維の熱可塑性繊維の内の少なくとも１種の熱可塑性繊維を含む添加剤を含むことを特徴とする、請求項１１または１２に記載の繊維性モノフィラメント。
【請求項１４】
８００〜１７００ｋｇ／ｍ３の密度を有することを特徴とする、請求項１〜１３のいずれか１項に記載の繊維性モノフィラメント。
【請求項１５】
１０００メートル当たり５〜１００グラムの線形質量密度であって、５〜１００テックスである線形質量密度を有する、または好ましくは５〜５０テックスの線形質量密度を有することを特徴とする、請求項１〜１４のいずれか１項に記載の繊維性モノフィラメント。
【請求項１６】
ＡＳＴＭ Ｄ５０３５に従って測定した場合、５〜２５ｃＮ／テックスの靭性を有することを特徴とする、請求項１〜１５のいずれか１項に記載の繊維性モノフィラメント。
【国際調査報告】
2020502390.tif 000013
2020502390.tif 000014
2020502390.tif 000015